(57)【特許請求の範囲】
【請求項１】
可塑化可能な断熱組成物であって、
５〜９９．９重量部の可塑剤、０．０１〜０．１重量部の分散剤、ならびに
ＣｓｘＷＯ３−ｙＣｌｙ（式中、０＜ｘ＜１および０＜ｙ≦０．５）からなる群より選択される少なくとも１つの材料から製造される０．５〜９５重量部の断熱粒子を含み、
前記可塑剤は、ポリビニルアセタール樹脂と相溶性があり２００℃より高い沸点を有する溶媒、炭素数９〜２０の脂肪族モノエポキシカルボキシレート、炭素数９〜２０の脂肪族ポリエポキシカルボキシレート、炭素数９〜２０の脂環式モノエポキシカルボキシレート、炭素数９〜２０の脂環式ポリエポキシカルボキシレート、炭素数４〜２２の脂肪族ジオールジエステル、炭素数４〜２２の脂肪族ジカルボキシレートジエステル、およびこれらの組み合わせからなる群より選択される、前記断熱組成物で形成された透明な断熱中間シートにおける、５５０ｎｍの波長を有する可視光線透過率の値と１２００ｎｍの波長を有する近赤外線吸光度の値との合計に１００を掛けた積は１７２．６以上である、
可塑化可能な断熱組成物。
【請求項２】
前記可塑剤がトリエチレングリコールエチルヘキサノエートである請求項１に記載の可塑化可能な断熱組成物。
【請求項３】
前記断熱粒子の平均直径が１００ｎｍ以下である請求項１に記載の可塑化可能な断熱組成物。
【請求項４】
混合物を可塑化することによって形成される透明な断熱中間シートであって、前記混合物は、
１００重量部のポリビニルアセタール樹脂、および
０．０１〜６０重量部の請求項１に記載の可塑化可能な断熱組成物を含み、
前記ポリビニルアセタール樹脂は、ポリビニルブチラール樹脂、ポリビニルホルマール樹脂およびこれらの組み合わせからなる群より選択される断熱中間シート。
【請求項５】
前記透明な断熱中間シートの厚さが１００μｍ〜５ｍｍであり、
前記透明な断熱中間シートにおける、５５０ｎｍの波長を有する可視光線透過率の値と１２００ｎｍの波長を有する近赤外線吸光度の値との合計に１００を掛けた積は１７２．６以上であり、かつ
前記透明な断熱中間シートのヘイズ値が０．９以下である請求項４に記載の透明な断熱中間シート。
【請求項６】
前記混合物が、マロン酸エステル化合物、オキサミド置換アニリン化合物、ベンゾフェノン化合物、トリアジン化合物、トリアゾール化合物、ベンゾエート化合物、およびヒンダードアミン化合物からなる群より選択される０．０１〜５重量部の紫外線吸収剤をさらに含み、
前記混合物が、硫酸エステル化合物、ホスフェート化合物、リシノール酸類、リシノール酸ポリマー、ポリカルボン酸類、シラン、ポリオール系界面活性剤、ポリビニルアルコール、およびポリビニルブチラールからなる群より選択される０．０１〜１０重量部の分散剤をさらに含み、かつ
前記混合物が、少なくとも、アルカリ金属有機塩、アルカリ土類金属有機塩、アルカリ金属塩、アルカリ土類金属塩、変性シリコーン油、およびこれらの組み合わせからなる群より選択される化合物を含む０．０１〜５重量部の接着調整剤をさらに含む請求項５に記載の透明な断熱中間シート。
【請求項７】
透明な断熱サンドイッチ構造パネルであって、
２枚の透明な基材、および
請求項６に記載の透明な断熱中間シートを含み、
前記透明な断熱中間シートが前記透明な基材の間に挟まれ、かつ
前記基材の各々が、ガラス、ポリエチレンテレフタレート、ポリブチレンテレフタレート、ポリカーボネート、酢酸ビニル共重合体およびこれらの組み合わせからなる群より選択される材料から製造される透明な断熱サンドイッチ構造パネル。
【発明の詳細な説明】
【技術分野】
【０００１】
本発明は、赤外線ビームを効果的に阻止する可塑化可能な断熱組成物、とりわけ、樹脂材料と混合すると透明な断熱中間シートをそのまま形成する可塑化可能な組成物に関する。本発明の別の態様は、赤外線ビームを効果的に阻止する透明な断熱中間シートおよび透明な断熱サンドイッチ構造パネルに関する。
【背景技術】
【０００２】
エネルギーを節約するために、太陽光を日中の光源として用いることで屋内または車内の光源の使用が低減される。建造物または車両の窓は、良好な視界および安全運転に必要な視認性を確保するため、透明性が高いことも必要である。
【０００３】
太陽光のスペクトルは、紫外、可視光および赤外線の３分画に、波長に従って昇順に分割されうる。７８０ｎｍよりも長波長の赤外線ビームは、強い加熱効果を示す。物体により吸収された赤外線は、熱の形態に変換および放出され、この熱が温度を上昇させる。太陽光に曝されると、１２００ｎｍ〜１４００ｎｍ、１６００ｎｍ〜１８００ｎｍ、および２０００ｎｍ〜２４００ｎｍの波長を有する赤外線ビームがヒトの皮膚の深層に入り、そして熱感知シナプスに至ることができる。１４００ｎｍ〜１６００ｎｍおよび１８００ｎｍ〜２０００ｎｍの波長を有する赤外線ビームは皮膚の上皮層の熱感知領域に入り、これにより、ある時間太陽光に曝された者に見舞われる熱感が生じる。
【０００４】
太陽光下での不快感に対抗する従来の手段は、透明な基材と、その透明な基材にメッキされた金属または金属酸化物の断熱膜とを含む。この断熱膜は、赤外線ビームを反射または吸収し、太陽光に曝されることに起因する熱感を緩和する。従来の断熱膜は赤外線ビームを反射または吸収するが、同時に可視光の透過を遮り、このため必要な視認性が得られなくなってしまう。
【０００５】
以上の課題を解決するために、別の従来のアプローチでは、高価な真空気相堆積システムを用いて、金属または金属酸化物から作成される断熱膜を調製し、これにより膜を極薄にできる。しかしながら、用いるシステムはまた、従来の断熱膜の価格および製造時間を増加させてしまう。このため、透明度の高い断熱膜を製造するための低価格な方法が、当該技術分野において大いに注目される研究開発（Ｒ＆Ｄ）課題となっている。
【０００６】
特許文献１は、赤外線阻止材料を開示している。赤外線阻止材料は、タングステン酸化物マイクロ粒子および／または複合タングステン酸化物マイクロ粒子を含む。このタングステン酸化物マイクロ粒子は式：ＷｙＯｚ（２．２≦ｚ／ｙ≦２．９９９）のものであり、一方複合タングステン酸化物マイクロ粒子は式：ＭｘＷｙＯｚ（２．２≦ｚ／ｙ≦３．０）のものであって、Ｍはアルカリ金属、アルカリ土類金属、希土類元素金属、マグネシウム、ジルコニウムまたはクロムであってもよい金属を表す。しかしながら、上述の台湾特許の赤外線阻止材料は、可塑化可能性に劣りかつ接着性も悪く、このため前記材料は、積層されたガラスパネルの中間シートを可塑化するのに不適切なものになってしまっている。
【０００７】
加えて、特許文献２は、透明な断熱材料、これを製造する方法、および透明な断熱構造体を開示している。この透明な断熱材料は、アルカリ金属およびハロゲン共添加タングステン酸化物を含む。アクリル樹脂、ポリビニルブチラール樹脂、テトラエトキシルシランまたはアルミニウムトリイソプロポキシドなどの任意の結合剤、および不飽和多塩基酸アミンまたは無機酸エステルなどの任意の分散剤を、透明な断熱材料を製造するプロセスで添加してもよい。しかしながら、溶媒の揮発に起因する流動または乱れは、構造体の厚さの不均一性を増悪させてしまう。この構造体の厚さの不均一性のため、前記材料を塗布して１μｍ〜１００μｍの範囲の厚さの膜を製造する場合であれば、開示された発明を適用することはできる。しかしながら、厚さが１００μｍを越えるシートの厚さの均一性を維持するのは極めて困難である。この困難性のため、１００μｍを越える厚さのシートを製造するのに、開示された発明を適用することが妨げられる。さらに、ポリビニルブチラール樹脂は可塑化可能性を欠くので、１００μｍを越える厚さの熱可塑性シートを製造するための溶融押出プロセスにポリビニルブチラール樹脂を採用できず、またシート中で透明な断熱材料が適切に分散できないことからシートの断熱指標を効果的に上げることができない。
【０００８】
特許文献３は、透明で、断熱性を有し、電磁波を透過でき、かつ耐候性である断熱シートを開示している。前記断熱シートは、ポリビニルブチラールをインジウムスズ酸化物、アンチモンスズ酸化物、アルミニウム亜鉛酸化物またはインジウム亜鉛酸化物などの透明な導電性の酸化物材料の粒子と混合して混合物を得ることや、上述の断熱シートを得るべく前記混合物を溶融および圧縮成形することを含む工程によって製造される。以上の材料から製造される前記断熱シートにより、１５００ｎｍ〜２１００ｎｍの範囲の波長の赤外線ビームに対して２０％以下の透過率が与えられるが、この透過率は７８０ｎｍ〜１５００ｎｍの範囲の波長の赤外線ビームに対しては最高７０％まで上昇し、この断熱シートが赤外線光を効果的に阻止しえないことを示唆している。前記断熱シートはまた、７８０ｎｍ〜２４００ｎｍの広い範囲の波長を有する赤外線ビームに対しては、理想的な近赤外の低減をもたらしえない。
【先行技術文献】
【特許文献】
【０００９】
【特許文献１】台湾特許第Ｉ２９１４５５号明細書
【特許文献２】台湾特許出願公開第２０１１２１８９４号明細書
【特許文献３】台湾特許公開第５７０８７１号明細書
【発明の概要】
【発明が解決しようとする課題】
【００１０】
従来の断熱材料が可塑化可能性および近赤外線の低減効力をもたらしえないという欠点を解消するために、本発明は上述の問題を緩和または除去する、可塑化可能な断熱組成物、透明な断熱中間シートおよび透明な断熱サンドイッチ構造パネルを提供する。
【課題を解決するための手段】
【００１１】
本発明の主たる目的は、ポリビニルアセタール樹脂と相溶性があり、かつ透明な中間断熱シートを製造するための可塑化プロセス用の混合物を形成しているポリビニルアセタール樹脂と相溶性のある可塑化可能な断熱組成物を提供することである。
【００１２】
本発明にかかる可塑化可能な断熱組成物は、５〜９９．９重量部の可塑剤、ならびにＣｓｘＷＯ３−ｙ、ＣｓｘＷＯ３−ｙＣｌｙ、ＣｓｘＳｎｚＷＯ３−ｙＣｌｙ、ＣｓｘＳｂｚＷＯ３−ｙＣｌｙおよびＣｓｘＢｉｚＷＯ３−ｙＣｌｙ（式中、０＜ｘ＜１、０＜ｙ≦０．５、０＜ｚ≦１、Ｗはタングステンを表し、Ｏは酸素を表し、Ｃｓはセシウムを表し、Ｓｎはスズを表し、Ｓｂはアンチモンを表し、Ｂｉはビスマスを表す）からなる群より選択される０．１〜９５重量部の断熱粒子を有する。
【発明の効果】
【００１３】
本発明によれば、前記可塑化可能な断熱組成物は、可塑剤と断熱粒子との好適な比を有する。このため、この可塑化可能な断熱組成物は、ポリビニルアセタール樹脂と混合すると可塑化可能性および有効な近赤外線の低減機能をもたらす。さらに、組成物が可塑化して理想的な可視光透過率を有する１００μｍ〜５ｍｍの範囲の厚さの透明な断熱中間シートを形成しうるよう、前記組成物で凝集は起こらず、これにより透明な断熱中間シートを製造するためのコストを低下させてその利用価値を高めうる。
【発明を実施するための形態】
【００１４】
本発明によれば、前記可塑剤はポリビニルアセタール樹脂と相溶性があり、かつ２００℃より高い沸点を有する溶媒である。
【００１５】
好ましくは、前記可塑剤は、炭素数９〜２０（Ｃ９−２０）の脂肪族モノエポキシカルボキシレート、Ｃ９−２０脂肪族ポリエポキシカルボキシレート、Ｃ９−２０脂環式モノエポキシカルボキシレート、Ｃ９−２０脂環式ポリエポキシカルボキシレート、Ｃ４−２２脂肪族ジオールジエステル、Ｃ４−２２脂肪族ジカルボキシレートジエステル、またはこれらの組み合わせである。
【００１６】
具体的には、前記可塑剤はトリエチレングリコールエチルヘキサノエートである。
【００１７】
好ましくは、断熱粒子の平均直径は１００ｎｍ以下であり、これにより可塑化可能な断熱組成物から製造される透明な断熱中間シートの透明性が上昇し、かつ前記透明な断熱中間シートのヘイズ値（曇価）が低下する。
【００１８】
本発明の別の態様は、赤外線ビームを効果的にブロッキングすることができる透明な断熱中間シート、および前記シートを有する透明な断熱サンドイッチ構造パネルを提供することである。具体的には、透明な断熱中間シートおよびこれを有する透明な断熱サンドイッチ構造パネルは、７８０ｎｍ〜１５００ｎｍの範囲の波長を有する赤外線ビームおよび１５００ｎｍ〜２４００ｎｍの範囲の波長を有する赤外線ビームを効果的にブロッキングすることができる。換言すれば、前記シートおよびパネルでは近赤外線の低減、および広い範囲の波長を有する赤外線ビームに対する断熱特性が改善されている。
【００１９】
以上の効果を達成するために、本発明は混合物の可塑化によって製造される透明な断熱中間シートを提供するものであり、この混合物は、ポリビニルアセタール樹脂および上述の可塑化可能な断熱組成物を含む。ポリビニルアセタール樹脂の量は１００重量部であり、可塑化可能な断熱組成物の量は０．０１〜６０重量部である。
【００２０】
好ましくは、前記ポリビニルアセタール樹脂はポリビニルブチラール樹脂、ポリビニルホルマール樹脂またはこれらの組み合わせである。
【００２１】
好ましくは、前記混合物は、１００重量部のポリビニルアセタール樹脂を含み、またこの混合物から製造される透明な断熱中間シートの紫外線に対する効力が向上し、かつ基材への密着性が向上するように、０．０１〜５重量部の紫外線吸収剤、０．０１〜１０重量部の分散剤および／または０．０１〜５重量部の接着調整剤を任意に含む。
【００２２】
ここで、前記紫外線吸収剤は、マロン酸エステル化合物、オキサミド置換アニリン化合物、ベンゾフェノン化合物、トリアジン化合物、トリアゾール化合物、ベンゾエート化合物、およびヒンダードアミン化合物からなる群より選択される少なくとも１つの化合物を含む。好適なマロン酸塩化合物として、ジメチルマロン酸塩、マロン酸ジエチル、および２−（２’−ヒドロキシ−５’−ｔｅｒｔ−オクチルフェニル）ベンゾトリアゾールが挙げられるが、これらに限定されない。好適なオキサミド置換アニリン化合物として、２−エチル−２’−エトキシ−酸−セラミド置換アニリンが挙げられるが、これらに限定されない。好適なベンゾフェノン化合物として、４−オクチルオキシベンゾフェノンが挙げられるが、これらに限定されない。好適なトリアジン化合物として、ｔｅｒフェニル−トリアジン、エチルヘキシルトリアジン、および２−（４，６−ジフェニル−１，３，５−トリアジン−２−イル）−５−［（ヘキシル）オキシ］−フェノールが挙げられるが、これらに限定されない。好適なベンゾエート化合物として、アミノベンゾエート、サリチル酸メチル、ベンジルベンゾエート、および３，５−ジ−ｔｅｒｔ−ブチル−４−ヒドロキシ安息香酸ヘキサデシルエステルが挙げられるが、これらに限定されない。
【００２３】
前記分散剤は、硫酸エステル化合物、ホスフェート化合物、リシノール酸類、リシノール酸ポリマー、ポリカルボン酸類、シラン、ポリオール系界面活性剤、ポリビニルアルコールおよびポリビニルブチラールからなる群より選択される少なくとも１つの化合物を含む。
【００２４】
前記接着調整剤は、アルカリ金属有機塩、アルカリ土類金属有機塩、アルカリ金属塩、アルカリ土類金属塩、変性シリコーン油、およびこれらの組み合わせからなる群より選択される少なくとも１つの化合物を含む。本発明によれば、好適なアルカリ金属有機塩として、酢酸カリウム、プロピオン酸カリウム、および２−エチルヘキサン酸カリウムが挙げられるが、これらに限定されない。好適なアルカリ土類金属有機塩として、酢酸マグネシウム、プロピオン酸マグネシウム、２−エチル酪酸マグネシウム、および２−エチルヘキサン酸マグネシウムが挙げられるが、これらに限定されない。好適なアルカリ金属塩として、塩化リチウム、塩化ナトリウム、塩化カリウム、および硝酸カリウムが挙げられるが、これらに限定されない。好適なアルカリ土類金属塩として、塩化マグネシウムおよび硝酸マグネシウムが挙げられるが、これらに限定されない。好適な変性シリコーン油として、エポキシ変性シリコーン油およびエーテル変性シリコーン油が挙げられるが、これらに限定されない。
【００２５】
本開示において、「断熱指標」という語は、シートの９５０ｎｍの波長での近赤外線（ＮＩＲ）を吸収する性質、および５５０ｎｍの波長での可視光（ＶＩＳ）を透過する性質をいうのに用いる。断熱指標は、あるシートのＮＩＲ吸光度の値と、そのシートのＶＩＳ透過率の値との合計に１００をかけたものである。一般に、特定の波長範囲内の光線透過率（Ｔ％）は、分光計によって測定でき、同じ範囲での光吸光度は１００％から光線透過率を引くことによって得られる。
【００２６】
好ましくは、１２００ｎｍ〜１５００ｎｍの範囲の波長を有する赤外線光に対し、透明な断熱中間シートのＮＩＲ  Ｔ％は１２％以下、より好ましくは、６％未満である。
【００２７】
具体的には、１２００ｎｍの波長での透明な断熱中間シートのＮＩＲ  Ｔ％は１２％以下、より好ましくは、８％以下；１４００ｎｍの波長での透明な断熱中間シートのＮＩＲ  Ｔ％は８％以下、より好ましくは、５％以下；１６００ｎｍの波長での透明な断熱中間シートのＮＩＲ  Ｔ％は６％以下、より好ましくは、５．６％以下である。上記の特徴をもって、本発明にかかる前記透明な断熱中間シートのＮＩＲ  Ｔ％は広い範囲の波長の赤外線光に優れたＮＩＲ低減と、高い断熱指標を有する。
【００２８】
好ましくは、前記透明な断熱中間シートは１００μｍ〜５ｍｍの範囲の厚さを有する。
【００２９】
好ましくは、前記透明な断熱中間シートは０．９以下のヘイズ値を有する。
【００３０】
本発明のさらに別の態様では、２枚の透明な基材およびその透明な基材の間に挟まれた上述の透明な断熱中間シートを有する透明な断熱サンドイッチ構造パネルを提供する。
【００３１】
好ましくは、前記透明な断熱サンドイッチ構造パネルは、透明なサンドイッチ構造のガラスパネルである。
【００３２】
本発明によれば、１２００ｎｍ〜１５００ｎｍの範囲の波長での透明な断熱サンドイッチ構造パネルのＮＩＲ  Ｔ％は９２％より大きく、１５００ｎｍ〜２４００ｎｍの範囲の波長の赤外線光に対する前記パネルのＮＩＲ  Ｔ％は９０％よりも大きい。前記パネルのヘイズ値は、０．３未満である。
【００３３】
好ましくは、前記基材の各々は、ガラス、ポリエチレンテレフタレート、ポリブチレンテレフタレート、ポリカーボネート、酢酸ビニル共重合体、およびこれらの組み合わせからなる群より選択される材料から製造される。前記基材の各々は透明なガラス、青色ガラス、高赤外線の反射金属メッキガラスまたは高赤外線吸収金属メッキガラスから製造されてもよい。
【００３４】
上述のとおり、前記可塑化可能な断熱組成物は可塑剤と断熱粒子との適切な比を有し、また可塑剤はポリビニルアセタール樹脂と相溶性のあるものである。このため、前記組成物は透明な断熱中間シートに可塑化されることができる。前記透明な断熱中間シートは可塑剤と断熱粒子との適切な比を有するので、本発明にかかる透明な断熱中間シート、および前記シートを有する透明な断熱サンドイッチ構造パネルは従来の手段に比較してより良好な透明性、より優れた広範囲のＮＩＲ低減、およびより高い断熱指標を有し、このため本発明にかかる前記シートおよび前記パネルは建造物または車両における断熱および省エネルギー手段として使用されるのにより好適なものとなる。
【００３５】
本発明の他の目的、利点および新規な特徴は、以下の詳細な説明からさらに明らかになるであろう。本発明の多くの特性および利点を、本発明の特徴の詳細と共に以上の説明に記載してはいるが、本開示は単なる例示に過ぎない。本発明添付の請求項が表現される用語の一般的な広い意味により示される全範囲まで、本発明の主旨の中で変更を行ってもよい。
【実施例】
【００３６】
＜実施形態１＞
Ｃｓ０．３３ＷＯ２．９７およびトリエチレングリコールエチルヘキサノエートを１：８０の重量比で混合した。本発明で使用されるＣｓ０．３３ＷＯ２．９７の量の重量は、１重量部として定義した。混合したＣｓ０．３３ＷＯ２．９７および分散剤としてのトリエチレングリコールエチルヘキサノエートに、０．１重量部のポリホスフェートを加えた。充分に撹拌した後、Ｃｓ０．３３ＷＯ２．９７懸濁液を得た。
【００３７】
Ｃｓ０．３３ＷＯ２．９７懸濁液を直径１ｍｍの酸化ジルコニウムビーズを１０００ｒｐｍで６時間粉体化するのに用い、粉体化Ｃｓ０．３３ＷＯ２．９７溶液を得、可塑化可能な断熱組成物の製造を完了した。懸濁液に分散した粉体化Ｃｓ０．３３ＷＯ２．９７粒子の平均直径は３８ｎｍであった。
【００３８】
１００重量部のポリビニルブチラール樹脂、４０重量部の前記可塑化可能な断熱組成物、０．０６重量部の２−エチル酪酸マグネシウム、０．２５重量部の２−（２’−ヒドロキシ−５’−ｔｅｒｔ−オクチルフェニル）ベンゾトリアゾール、０．１重量部の３、５−ジ−ｔｅｒｔ−ブチル−４−ヒドロキシ安息香酸ヘキサデシルエステルを混合して透明な断熱中間シートを可塑化するための混合物を得た。この混合物は、およそ０．５重量部のＣｓ０．３３ＷＯ２．９７を含む。
【００３９】
その後、この混合物を、１９０℃のＴ金型を有する一軸押出機の中へと注ぎ込んだ。次いで０．３８ｍｍの平均厚さの透明な断熱中間シートを押し出した。
【００４０】
この透明な断熱中間シートを２枚の基材の間に挟み、これら中間シートおよび基材を共に、真空処理される３０００Ｐａの環境にて２０分間、ゴムバッグの中に入れた。本発明で使用される基材はフロートガラスパネルであった。本実施形態で、これらの基材の各々は１２００ｎｍ〜１５００ｎｍの範囲の波長で９２％のＮＩＲ  Ｔ％、１５００ｎｍより大きいかまたは２４００ｎｍ以下の波長の赤外線ビームに対して９０％のＮＩＲ  Ｔ％を有している。そのヘイズ値は０．３であった。
【００４１】
その後、上述の真空処理環境中、フロートガラスパネルであるこれらの２枚の基材を、それらの間に挟まれた透明な断熱中間シートと共に、９０℃で３０分間真空プレスすべくプレス機に入れ、その後１３５℃、１．２ＭＰａの圧力下、オートクレーブ中で２０分間、連続的なプレス工程を行った。上述の透明な断熱中間シートを中に挟んだ透明な断熱サンドイッチ構造パネルが得られた。前記パネルは、透明なサンドイッチ構造のガラスパネルであった。
【００４２】
＜実施形態２＞
本実施形態で用いた可塑化可能な断熱組成物、および当該組成物を含む混合物は、実施形態１で使用した可塑化可能な断熱組成物および混合物とほぼ同様であった。本実施形態と実施形態１との差異は、本実施形態で用いた断熱粒子がＣｓ０．３３ＷＯ２．９７Ｃｌ０．０２であること、および使用したポリビニルブチラールの量を１００重量部と定義して、使用した断熱性Ｃｓ０．３３ＷＯ２．９７Ｃｌ０．０２粒子の量は０．５重量部だったことにある。
【００４３】
透明な断熱中間シートに可塑化されるべき実施形態２の混合物を、実施形態１に記載のプロセスで処理して、透明な断熱中間シートおよび前記シートを保有する透明なサンドイッチ構造のガラスパネルを得た。
【００４４】
＜実施形態３＞
本実施形態で用いた可塑化可能な断熱組成物、および当該組成物を含む混合物は、実施形態１で使用した可塑化可能な断熱組成物および混合物とほぼ同様であった。本実施形態で用いた断熱粒子はＣｓ０．３３Ｓｎ０．１６ＷＯ２．９７Ｃｌ０．０２であり、使用したポリビニルブチラールの量を１００重量部と定義して、使用した断熱性Ｃｓ０．３３Ｓｎ０．１６ＷＯ２．９７Ｃｌ０．０２粒子の量は０．５重量部であった。
【００４５】
透明な断熱中間シートに可塑化されるべき実施形態３の混合物を、実施形態１に記載のプロセスで処理して、透明な断熱中間シートおよび前記シートを保有する透明なサンドイッチ構造のガラスパネルを得た。
【００４６】
以上の実施形態１〜３と比較して、比較例１〜４を以下のとおりに実施した。
【００４７】
＜比較例１＞
本比較例で用いた組成物は、実施形態１に記載したとおりの可塑化可能な断熱組成物とほぼ同様であった。しかしながら、本比較例で使用した組成物は断熱粒子を含まない。
【００４８】
比較例１で用いた組成物を、混合物を製造するのに使用した。この混合物を用い、実施形態１に記載のプロセスにより、中間シートおよび前記中間シートを含むサンドイッチ構造のガラスパネルを製造した。
【００４９】
＜比較例２＞
本比較例で用いた組成物、および当該組成物を含む混合物は、実施形態１に記載したとおりの可塑化可能な断熱組成物、および当該可塑化可能な断熱組成物を含む混合物とほぼ同様であった。しかしながら、本比較例で使用した組成物では、実施形態１の断熱Ｃｓ０．３３ＷＯ２．９７粒子をアンチモンスズ酸化物粒子に置き換えた。前記混合物において、使用したポリビニルブチラールの量を１００重量部と定義して、使用したアンチモンスズ酸化物粒子の量は０．５重量部であった。
【００５０】
比較例２で用いた混合物を用い、実施形態１に記載のプロセスにより、中間シートおよび前記中間シートを含むサンドイッチ構造のガラスパネルを製造した。
【００５１】
＜比較例３＞
本比較例で用いた組成物、および当該組成物を含む混合物は、比較例２に記載したとおりの組成物、および当該組成物を含む混合物とほぼ同様であった。本比較例では、使用したポリビニルブチラールの量を１００重量部と定義して、使用したアンチモンスズ酸化物粒子の量は１重量部であった。
【００５２】
比較例３で用いた混合物を用い、比較例２に記載のプロセスにより、中間シートおよび前記中間シートを含むサンドイッチ構造のガラスパネルを製造した。
【００５３】
＜比較例４＞
本比較例で用いた組成物は、Ｃｓ０．３３ＷＯ２．９７とトリエチレングリコールエチルヘキサノエートを粉体化せず、またＣｓ０．３３ＷＯ２．９７をポリビニルブチラール、トリエチレングリコールエチルヘキサノエート、２−エチル酪酸マグネシウム、２−（２’−ヒドロキシ−５’−ｔｅｒｔ−オクチルフェニル）ベンゾトリアゾール、および３，５−ジ−ｔｅｒｔ−ブチル−４−ヒドロキシ安息香酸ヘキサデシルエステルと実施形態１に記載のとおりの比で直接混合する前に良く分散させることもせずに混合して混合物を得たことを除いて、実施形態１に記載したとおりの可塑化可能な断熱組成物とほぼ同様であり、その後これを１９０℃のＴ金型を有する一軸押出機の中へと注ぎ込んで、０．３８ｍｍの平均厚さの透明な断熱中間シートを押し出した。
【００５４】
次いで、実施形態１に記載のプロセスにより、その後中間シートおよびサンドイッチ構造のガラスパネルを製造した。
【００５５】
＜実験例＞
本実験例では、実施形態１〜３の透明なサンドイッチ構造のガラスパネルおよび比較例１〜４のサンドイッチ構造のガラスパネルの透過率（％）を測定するためにＵＶ−ＶＩＳ分光計を用いた。その結果を表１に示す。さらに、ヘイズメーターを使用して実施形態１〜３および比較例１〜４のサンドイッチ構造のガラスパネルのヘイズ値を測定する。それらのヘイズ値も表１に示す。
【００５６】
加えて、サンドイッチ構造のガラスパネルの断熱指標も算出して以下の表１に示す。実施形態の透明なサンドイッチ構造のガラスパネルおよび比較例のサンドイッチ構造のガラスパネルの断熱指標は、波長５５０ｎｍでのＶＩＳ  Ｔ％と波長１２００ｎｍでのＮＩＲ吸光度（ＮＩＲ  Ａｂｓ％）との合計に１００を掛けるこによって得られる。ここで、シートの波長１２００ｎｍでのＮＩＲ  Ａｂｓ％は、１から、１００％から波長１２００ｎｍでのＮＩＲ透過率（ＮＩＲ  Ｔ％）を引くことによって得られる。
【００５７】
【表１】
0005950882.tif 000002
【００５８】
上記の表に示すとおり、断熱粒子を含まない比較例のサンドイッチ構造のガラスパネルと比較して、赤外線をブロックする中間シートを備えた実施形態１〜３の各々の透明なサンドイッチ構造のガラスパネルは、広範囲のＮＩＲ  Ａｂｓ％において有意な上昇を示している。
【００５９】
さらに、実施形態１〜３と比較例２〜３との比較で、実施形態の可塑化可能な断熱組成物の各々が好適な比の可塑剤および断熱粒子を含むということにより、それら可塑化可能な断熱組成物の各々は１２００ｎｍ、１４００ｎｍおよび１６００ｎｍの波長の赤外線光に対して有意に低下したＮＩＲ透過率を示していることが立証されている。実施形態１〜３の透明なサンドイッチ構造のガラスパネルの断熱指標もまた、比較例のサンドイッチ構造のガラスパネルの断熱指標よりも有意に高く、本発明にかかる可塑化可能な断熱組成物がサンドイッチ構造のガラスパネル内の中間シートを製造するための可塑化プロセスに好適であるばかりでなく、広範囲のＮＩＲ低減および断熱指標も有意に高めるポリビニル−アセタール樹脂に相溶性のある材料であることを示唆している。
【００６０】
実施形態１と比較例４との比較により、ポリビニルブチラール中で粉体化も充分な分散もされていない比較例４の断熱粒子は、凝集して１０μｍより大きな直径の凝集物を生じる傾向があり、これによってサンドイッチ構造のガラスパネルのヘイズ値が１９．８まで有意に上昇することが立証されている。さらに赤外線吸収の側面では、大きくなった断熱粒子の凝集で、垂直に入射する赤外線ビームに対して透過性のあるガラスパネルの面積の合計が減少し、その結果赤外線の吸収が低減し、従って断熱指標が１０１．５に低下する。対照的に、先行する粉体化プロセスは断熱粒子の直径、またはその凝集を１００ｎｍ未満に低減させている。それにより、垂直に入射する赤外線光に対して透過性のある、実施形態１の透明なサンドイッチ構造のガラスパネルの面積の合計は増大して、断熱指標が１７３の高レベルに有意に上昇している。
【００６１】
実験例の結果は、本発明にかかる可塑化可能な断熱組成物はナノメートルスケールでありポリビニル−アセタール樹脂と相溶性があり、従って理想的な熱可塑化可能性をもたらすことができ、これにより前記可塑化可能な断熱組成物がポリビニルアセタール樹脂との混合物を形成するのに好適なものとなることを立証している。前記混合物から製造された透明な断熱中間シートおよび透明な断熱サンドイッチ構造パネルは、低ヘイズ値、優れた広範囲のＮＩＲ低減および優れた断熱指標などの利点を有している。
【００６２】
前記実施形態および実施例の本開示は例示にすぎず、請求項で請求している本発明になんらの限定ももたらすものではない。